(57)【特許請求の範囲】
【請求項１】
複数のプレキャストコンクリート函（以下、ＰＣ函という）を水密に連結するため、ＰＣ函の連結端面に設けた止水部から構成されるＰＣ函用一次止水材において、前記止水部と一体に、引き抜け防止用の凹部を有する加硫ゴム製の埋め込み部を形成し、前記止水部を、スポンジゴム製の止水部本体と、この止水部本体の全周を覆うとともにその端部が前記埋め込み部まで達するブチルゴム製のシール部とから構成し、前記埋め込み部と前記シール部の端部とを、前記ＰＣ函の連結端面に埋め込んだことを特徴とするＰＣ函用一次止水材。
【発明の詳細な説明】
【０００１】
【産業上の利用分野】
本発明は、複数のプレキャストコンクリート函（以下、ＰＣ函という）を連結することにより構築される共同溝、枡等の連結部を水密にするため、ＰＣ函の連結端面に設けた止水部から構成されるＰＣ函用一次止水材に関するものである。
【０００２】
【従来の技術】
従来から、共同溝、枡等はＰＣ函を連結して構成されており、連結部を水密に保つために、その連結部に一次止水材を設けている。従来のＰＣ函用一次止水材の一例の構成を説明するため、ＰＣ函の連結状態の一例を図７に断面図として示すとともに、連結端面の一例を図８に平面図として示す。
【０００３】
図７および図８に示す例において、３１、３２はＰＣ函、３３、３４はＰＣ函３１、３２の外周面、３５、３６はＰＣ函３１、３２の内周面である。また、３７はＰＣ函３２の連結端面、３８はこの連結端面３７の内周面３６の周囲全体に設けた凹部、３９はこの凹部３８に接着して取り付けた一次止水材、４０は凹部３８のコーナー部である。一次止水材３９の取付は、ＰＣ函３２の凹部３８に接着剤、主にクロロプレン系接着剤を塗布し、一次止水材３９を接着施工していき、一次止水材３９の接合部はシーラー類を上から覆って実施している。また、一次止水材３９としては、水圧に応じてスポンジ単体、スポンジとシーラーの複合体、シーラー単体、弾性架橋体、水膨張型止水材等を使用する。
【０００４】
【発明が解決しようとする課題】
ところが、上述した従来のＰＣ函用止水材では、以下のような問題があった。
（１）一次止水材３９を凹部３８に接着剤を使用して取り付けているため、ＰＣ函３１、３２が雨水等で濡れている場合は、取り付けることができない。
（２）凹部３８のコーナー部４０へ一次止水材３９を取り付けようとすると、直線の一次止水材３９は無理に曲げられるため元の直線状態に戻ろうとする力が働き、一次止水材３９が凹部３８からはずれやすくなる。
【０００５】
（３）ＰＣ函３１、３２を連結する場合、必ず微調整が必要となるが、一次止水材３９は凹部３８へ接着剤で接着されているだけなので、一旦一次止水材３９に連結すべきＰＣ函３１が触れると一次止水材３９に無理な力が加わり凹部３８よりはずれ、微調整のため再度連結すると一次止水材３９は正常な形状を保つことができない。
（４）一次止水材３９の両末端のつなぎ目はシール材で覆うだけで、しかも両末端において一次止水材３９は凹部３８へ接着剤で接着されているだけなので、水圧に対しつなぎ目は極端に弱く漏水しやすい。
【０００６】
本発明の目的は上述した課題を解消して、ＰＣ函連結部の確実な止水をすることができるＰＣ函用一次止水材を提供しようとするものである。
【０００７】
【課題を解決するための手段】
本発明のＰＣ函用一次止水材は、複数のＰＣ函を水密に連結するため、ＰＣ函の連結端面に設けた止水部から構成されるＰＣ函用一次止水材において、前記止水部と一体に、引き抜け防止用の凹部を有する加硫ゴム製の埋め込み部を形成し、前記止水部を、スポンジゴム製の止水部本体と、この止水部本体の全周を覆うとともにその端部が前記埋め込み部まで達するブチルゴム製のシール部とから構成し、前記埋め込み部と前記シール部の端部とを、前記ＰＣ函の連結端面に埋め込んだことを特徴とするものである。
【０００８】
【作用】
上述した構成において、止水部と一体に埋め込み部を形成し、埋め込み部をＰＣ函の連結端面に埋め込むこと、および止水部を止水部本体とそれを覆うシール部とから構成し、シール部の端部を埋め込み部と同様にＰＣ函の連続端面に埋め込むことで、どのような力が加えられようとも、また微調整のために再度連結しようとも、止水部がＰＣ函の連結端面からはずれて脱落することはない。また、予め埋め込み部およびシール部の端部をＰＣ函の連続端面に形成することで、接着剤で止水部をＰＣ函の連結端面に取り付ける際の問題を解消することができる。さらに、止水部を、引き抜け防止用の凹部を有する埋め込み部でＰＣ函の連結端面に取り付けることで、つなぎ目でもはがれにくく、シール材でつなぎ目を覆うだけでも漏水することはない。その結果、止水性の良好なＰＣ函用一次止水材を得ることができる。
【０００９】
なお、上述した各部の材質は一次止水材として従来から使用されているものならば特に限定するものでないが、埋め込み部としては加硫ゴムまたはスポンジゴムを使用し、止水部のうち止水部本体としてはスポンジゴムを使用し、止水部のうちシール部としてはブチルゴムを使用すると、以下の実施例からもわかるように好ましい態様となる。
【００１０】
【実施例】
図１は本発明のＰＣ函用一次止水材の一例の構成を示す図である。なお、図１に示す一次止水材も、従来技術として説明した図７および図８に示すＰＣ函の連結端面で使用されることはいうまでもない。図１に示す例において、止水部１は、止水部本体２と、この止水部本体２の全周を覆うシール部３とから構成されている。また、埋め込み部４は、引き抜け防止用の凹部５を有し、止水部１の止水部本体２と一体化されている。そして、埋め込み部４とシール部３の端部３ａとを、ＰＣ函６を作製すると同時に連結端面７に埋め込んで固定することで、本発明のＰＣ函用一次止水材を形成している。
【００１１】
図１に示す例において、止水部本体２をスポンジゴムから構成した場合は、ＰＣ函６の不均一な仕上がり面から密着性をより良くし、且つ、耐水性を向上させるために、比重が０．２〜０．７のものを使用することが好ましい。シール部３をブチルゴムから構成した場合は、厚みが０．５〜３ｍｍのものを使用することが好ましく、さらに好ましくは１〜２ｍｍのものを使用する。ただ、厚みよりは、止水部本体２の全周をあますことなく覆うことが重要であり、ＰＣ函６の作製の際その端面３ａを連結端面７に埋め込んでいる。
【００１２】
また、埋め込み部４を加硫ゴムで形成する場合は、デューロＡ硬度で３５〜９０のものを使用することが好ましく、７０〜８０がさらに好ましい。さらに、埋め込み部４をスポンジゴムで形成する場合は、比重０．４以上のものを使用することが好ましく、且つ、止水部本体２を形成するスポンジゴムよりも大きい比重のものを使用することが好ましい。
【００１３】
以下、実際の例について説明する。まず、以下に述べる構成の実施例１、比較例１および比較例２の一次止水材を準備した。
【００１４】
（実施例１）
図１に示す構造の一次止水材で、止水部１を、比重０．４５のスポンジゴムからなる止水部本体２と厚み１ｍｍのブチル系接着剤からなるシール部３から構成するとともに、埋め込み部４をデューロＡ硬度７０の加硫ゴムから構成する。
（比較例１）
図２に示す構造の一次止水材で、実施例１と同様、止水部１を止水部本体２とシール部３とから構成し、この止水部１と埋め込み部４を一体化し、埋め込み部４をＰＣ函６の連結端面７に埋め込んでいる。ただ、止水部１のシール部３が埋め込み部４まで達しておらず、ＰＣ函６の連結端面７に埋まっていない。
（比較例２）
図３に示す構造の一次止水材で、止水部１だけで構成されており、止水部１は止水部本体２の全周をシール部３で覆って構成している。そして、止水部１のシール部３とＰＣ函６の連結端面７とを接着剤で固定している。
【００１５】
準備した実施例１、比較例１および比較例２のそれぞれの一次止水材に対し、以下のように、取り付け性、施工安定性および止水性を調べた。取り付け性の結果を表１に、施工安定性の結果を表２に、止水性の結果を表３にそれぞれ示す。
【００１６】
（１）取り付け性
図４に示すように、３００×３００×５０ｍｍのコンクリート平板１１に、上述した実施例１、比較例１および比較例２の構造の一次止水材１２を半径１５０ｍｍでそれぞれ取り付け、耐ローリング性および保持性を目視で評価した。ここで、耐ローリング性は、図４のＡ−Ａ’断面における一次止水材１２の形状変形の度合いを優５から劣１の５段階で表した。また、保持性は、図４のＢ方向を上として１週間保持後の一次止水材１２の剥落の有無を調べた。
【００１７】
【表１】
0003540386.tif 000002
【００１８】
（２）施工安定性
図５に示すように、図４に示したコンクリート平板１１上に一次止水材１２を形成した取り付け性試験体へ、別のコンクリート平板１３を押しつけ、再度コンクリート平板１３を離した後の一次止水材１２の形状変化の度合いを優５から劣１の５段階で表した。ここで、コンクリート平板１３の押しつけは、一次止水材１２が３ｍｍ程度変形するまで押しつけ１分間保持後、引き離した。
【００１９】
【表２】
0003540386.tif 000003
【００２０】
（３）止水性
図６（ａ）に示すように、コンクリート平板２１に、上述した実施例１、比較例１および比較例２の構造の一次止水材２２を３００ｍｍ直径の円形状に取り付けた。次に、図６（ｂ）に示すように、一次止水材２２の厚みの１／２の厚みのライナープレート２３を配し、コンクリート平板２４を重ねて締結ボルト２５で固定した。コンクリート平板２４には、バルブ２６を有する入水管２７と圧力管２８とを設け、入水管２７より水を注入し、水圧０．５ｋｇｆ／ｃｍ2 、１．０ｋｇｆ／ｃｍ2 、１．５ｋｇｆ／ｃｍ2 で、それぞれ１時間加圧保持し、漏水の有無を調べた。
【００２１】
【表３】
0003540386.tif 000004
【００２２】
以上の結果から、本発明の実施例１の一次止水材は、比較例１および比較例２の一次止水材と比較して、止水部を埋め込み型にすることで水圧による変形を抑止でき、高い水圧に対しても止水効果が高く、コーナー追従性すなわち耐ローリング性の良く、取り付け性、施工安定性、止水性のすべての点で良好な性能を示し、ＰＣ函用止水材として最適であることがわかる。
【００２３】
【発明の効果】
以上の説明から明らかなように、本発明によれば、止水部と一体に埋め込み部を形成し、埋め込み部をＰＣ函の連結端面に埋め込むため、および止水部を止水部本体とそれを覆うシール部とから構成し、シール部の端部を埋め込み部と同様にＰＣ函の連続端面に埋め込むため、どのような力が加えられようとも、また微調整のために再度連結しようとも、止水部がＰＣ函の連結端面からはずれて脱落することはなく、止水性の高いＰＣ函用一次止水材を得ることができる。
【図面の簡単な説明】
【図１】本発明のＰＣ函用一次止水材の一例の構成を示す図である。
【図２】比較例１の一次止水材の構成を示す図である。
【図３】比較例２の一次止水材の構成を示す図である。
【図４】取り付け性の評価を行う試験体の状態を示す図である。
【図５】施工安定性の評価を行う試験体の状態を示す図である。
【図６】（ａ）は止水性の評価を行う試験体の状態を示す図であり、（ｂ）はそのＣ−Ｃ断面を示す図である。
【図７】従来のＰＣ函の連結状態の一例を示す図である。
【図８】従来のＰＣ函の連結断面の一例を示す図である。
【符号の説明】
１  止水部
２  止水部本体
３  シール部
３ａ  端部
４  埋め込み部
５  凹部
６  ＰＣ函
７  連結端面
【図１】
0003540386.tif 000005
【図２】
0003540386.tif 000006
【図３】
0003540386.tif 000007
【図４】
0003540386.tif 000008
【図５】
0003540386.tif 000009
【図６】
0003540386.tif 000010
【図７】
0003540386.tif 000011
【図８】
0003540386.tif 000012